ОГНЕЗАЩИТНЫЙ СОСТАВ И СПОСОБ ЕГО ПОЛУЧЕНИЯ

2
5
2
5
1. Огнезащитный состав (вещество), включающий фосфорную кислоту, нефелин, карбамид, отличающийся тем, что для снижения растворимости и увеличения рН водной суспензии, в него вводится оксид кальция, а также используется фосфорная кислота повышенной концентрации: 28-33% РО вместо 24-25% PO при следующих отношениях компонентов, мас.%:
Фосфорная кислота
75,96-78,14
Нефелин (26% Al<sub>2</sub>O<sub>3</sub>)
17,88-18,38
Карбамид
3,60-4,40
Оксид кальция
0,70-0,90,
а молекулярный состав соответствует эмпирической формуле:
4
2
2
2
2
3
2
5
2
2
1,25(NH)O·0,92(NaO+KО)·AlO·3,6PO·0,3СаО·2,5SiO·6НО.
2
3
2
5
2
3
3
2
5
2
5
2. Способ получения огнезащитного состава (вещества) путем разложения нефелина (до 26% AlO) фосфорной кислотой с последующей нейтрализацией полученной массы карбамидом при мольных отношениях PO/AlO=3,5-3,7 и NH/PP=0,80-0,90, с целью снижения растворимости готового продукта и повышения рН его водной суспензии, донейтрализацию ведут оксидом кальция в количестве 4-5% от массы нефелина с повышением концентрации фосфорной кислоты до 28-33% PO, а сушку осуществляют при температуре 180-200°С.